【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
ガラス溶融炉内でガラス形成材料を溶融させる方法であって、該炉は、上流ゾーンにある上流端壁、側壁、天井に連結されている下流ゾーンにある下流端壁を有し、ガラス形成バッチ材料を充填するための少なくとも１のバッチチャージャーが上流ゾーンに含まれており、該方法は、
バッチ材料の上方に、炉の天井に少なくとも１の酸素バーナーを取り付け、該少なくとも１の酸素バーナーは階段状燃焼に適するものであり;
少なくとも１の酸素バーナーに燃料流を提供し;
少なくとも１の酸素バーナーに関連する気体酸化剤流を提供し;
炉に、燃料及び酸化剤を注入し、ここで、燃料噴射は、実質的に燃料のみの噴射及び燃料リッチ燃料−酸化剤混合物の一方を含み、酸化剤噴射は、実質的に酸化剤のみの噴射及び燃料レーン燃料−酸化剤混合物の一方を含み、注入された燃料噴射及び注入された酸化剤噴射は、各流をガラス形成材料の表面に近接した位置又は該表面に収束させるに十分な量だけ分離され、場合によっては互いに傾斜していて、好ましくは燃料噴射及び酸化剤噴射は互いに約0〜約90度の角度で分離及び傾斜されており;
燃焼の少なくとも一部が、ガラス形成材料の近傍で、ガラス形成材料を実質的に乱すことなくガラス形成材料まで効果的に対流及び放射熱移動を増強させるように、少なくとも１の酸素バーナーからの燃料を燃焼させ;
場合によっては、燃料と酸化剤との混合を遅延させて、燃焼をガラス形成材料の表面近く又は該表面に局在化させ、場合によっては、酸素燃料バーナーからの燃料流をステージングすることを含み、さらに場合によっては、ガラス形成材料表面近く又は該表面にて反応中間種を完全に燃焼させる工程を含む方法。
【請求項２】
請求項1に記載の方法であって、
(I)酸化剤は、酸素を多量に含む空気、非純粋酸素及び工業規模の純粋酸素からなる群より選択されること;
(II)燃料は、メタン、天然ガス、液化天然ガス、プロパン、液化プロパンガス、ブタン、低BTUガス、都市ガス、発生炉ガス及びこれらの混合物からなる群より選択されること；
(III)燃料は、重油、中油、軽油、ケロシン及びディーゼルからなる群より選択される液体であること
の少なくとも１を含む方法。
【請求項３】
ガラス溶融炉内でガラス形成材料を溶融させる方法であって、該炉は、上流ゾーンにある上流端壁、側壁、及び天井に連結されている下流ゾーンにある下流端壁を有し、ガラス形成バッチ材料を充填するための少なくとも１のバッチチャージャーが上流ゾーンに設けられており、該方法は、
バッチ材料の上方に、炉の天井に階段状燃焼に適する少なくとも１の酸素バーナーを取り付け;
少なくとも１の酸素バーナーに液体燃料流を提供し;
少なくとも１の酸素バーナーに関連する気体酸化剤流を提供し;
炉に燃料及び気体酸化剤を注入し、液体燃料流から離隔していて液体燃料流を実質的に取り巻く酸化剤の大部分を最初の見えない燃焼ゾーンを越えるポイントに注入することを含み、;
燃焼の少なくとも一部がガラス形成材料の近傍で、ガラス形成材料に実質的に乱れを生じさせずに、ガラス形成材料に対する対流及び放射熱移動を効果的に増強させるように、燃料を燃焼させ;
場合によっては、
(I)注入された燃料及び注入された酸化剤を水平から約45度〜約10度、傾斜させること;
(II)注入された燃料に隣接して及び同心的に、残りの酸化剤を注入すること;
(III)酸素バーナーからの燃料流を階段状にすること;
(IV)三次注入により、残りの酸化剤を炉に注入すること;
(V)酸化剤は、酸素を多量に含む空気、非純粋酸素及び工業的純粋酸素からなる群より選択されるものであること;
(VI)前記液体燃料は、重油、中油、軽油、ケロシン及びディーゼルからなる群より選択されるものであること
の少なくとも１を含む方法。
【請求項４】
請求項３に記載の方法であって、
(a)注入された液体燃料は、約100ミクロンを越える滴サイズを有すること;又は
(b)液体燃料を噴霧化して、約5ミクロン〜約50ミクロンの範囲の滴を形成すること；場合によっては、
(I)最初のバーナー領域内で、滴と噴霧化媒体とを迅速に混合させて、実質的に均一な混合物を形成すること;
(II)酸化噴霧化媒体で液体燃料を噴霧化して、部分的に予燃焼した混合物を生じさせること;又は
(III)空気、酸素、蒸気、天然ガス及び水素又はこれらの混合物からなる群より選択される噴霧化媒体で、液体燃料を噴霧化して、燃料／噴霧化媒体混合物中のＣ：Ｈの比率を減少させること
の１を含む方法。
【請求項５】
請求項１〜４のいずれか１項に記載の方法であって、気体酸化剤流を提供する工程は、
(I)酸素バーナーは、バーナーブロック内に含まれており、同じ酸素バーナーブロックからの注入を介して、一体的な酸化剤のステージングを提供すること;
(II)酸素バーナーは、バーナーブロック内に含まれており、酸素燃料バーナーブロックとは別の注入を介して、一体的な酸化剤のステージングを提供すること;
(III)炉の天井に少なくとも１の二次酸化剤インジェクターを取り付け、ガラス形成材料の表面近傍又は該表面にて完全燃焼させるための追加の酸化剤を提供し、場合によっては、酸素燃料バーナーブロックを介して化学量論酸化剤の0〜90%を注入し、酸素バーナーブロックとは別の少なくとも１の二次酸化剤インジェクターを介して、化学量論酸化剤の100%〜約10%を注入することを含むこと;
(IV)ガラス形成材料表面のすぐ下から酸化剤をバブリングさせること
の少なくとも１を含む方法。
【請求項６】
請求項１〜５のいずれか１項に記載の方法であって、ガラス形成材料は、少なくとも１のチャージャーを通して炉に入り、ガラス 形成 材料の上方で、少なくとも１のチャージャー近傍又は該チャージャーにて、炉の天井に少なくとも１の酸素バーナーを取りつけることを含む方法。
【請求項７】
請求項１〜６のいずれか１項に記載の方法であって、ガラス形成材料の表面に対して実質的に垂直な方向乃至炉の下流端壁に垂直な方向から最大45度離れる方向に、バーナーを取付ける方法。
【請求項８】
請求項１〜７のいずれか１項に記載の方法であって、
(I)少なくとも１の酸素バーナーが、下流端壁近傍で天井に取りつけられること;
(II)すべての炉バーナーを酸素バーナーとして取りつけること;
(III)すべての炉バーナーを天井取付型バーナーとして取りつけること;
(IV)少なくとも１の天井取付型酸素バーナーを燃料リッチモードで運転し、少なくとも１の天井取付型酸素バーナーを燃料レーンモードで運転すること
の少なくとも１を含む方法。
【請求項９】
ガラス溶融炉内でガラス形成材料を溶融させる方法であって、炉は、上流ゾーンにある上流端壁、側壁、天井に連結されている下流ゾーンにある下流端壁を有し、ガラス形成バッチ材料を充填するための少なくとも１のバッチチャージャーが上流ゾーンに含まれており、該方法は、
少なくとも１の酸素バーナーを炉の天井に、バッチ材料の上方で取りつけ、少なくとも１の酸素バーナーは、燃料階段状燃焼に適しており、且つ少なくとも１の外側酸化剤インジェクター及び２個の内側燃料インジェクターを含み、最も内側の燃料インジェクターは高速度燃料注入に適していて、最も内側の燃料インジェクターと外側酸化剤インジェクターとの間に配設されている他の燃料インジェクターは低速度燃料注入に適しており;
燃料流を少なくとも１の酸素バーナーに提供し、最も内側の燃料インジェクターを介しての燃料流は、他の燃料インジェクターを通しての燃料流よりも高い運動量を有しており;
最も内側の燃料インジェクターを介しての燃料流よりも低い運動量を有する気体酸化剤流を外側酸化剤インジェクターに提供し;
燃焼の少なくとも一部が、ガラス形成材料の近傍で、ガラス形成材料に実質的な乱れを生じさせずに、ガラス形成材料への対流及び放射熱移動を効果的に増強させるように、少なくとも１の酸素バーナーからの燃料を燃焼させ;
場合によっては、(a)燃料流の約10%〜約90%を最も内側の燃料インジェクターで利用するか、又は(b)液体燃料を最も内側の燃料インジェクターに提供し、気体燃料を他の燃料インジェクターに提供し、液体燃料は重油、中油、軽油、ケロシン及びディーゼルからなる群より選択され、気体燃料はメタン、天然ガス、液化天然ガス、プロパン、液化プロパンガス、ブタン、低BTUガス、都市ガス、発生炉ガス及びこれらの混合物からなる群より選択される方法。
【請求項１０】
酸素バーナーであって、少なくとも１個の外側酸化剤インジェクターと、２個の内側燃料インジェクターと、を含み、最も内側の燃料インジェクターは高速度燃料注入に適し、他の燃料インジェクターは低速度燃料注入に適し;場合によっては、最も内側の燃料インジェクターは、少なくとも１の気体燃料及び液体燃料を含む中央の高圧力燃料噴射を提供するに適し、他の燃料インジェクターは、気体燃料を含み中央の燃料噴射に外方向に同心である実質的に環状の低圧力燃料シュラウドを提供するに適し、酸化剤インジェクターは、燃料シュラウドに外方向に同心である実質的に環状の酸化剤流を提供するに適し、酸化剤流は、中央の燃料噴射よりも低い運動量で提供される酸素バーナー。